【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
０．１ｍｍ3より大きい体積を有する石をガラス中に分散または浸漬させて、マクロ複合材料を得ること；及び
前記マクロ複合材料を焼なましすること
を含む、マクロ複合材料の形成方法であって、
前記石が、火成岩、堆積岩、変成岩、珪化木、化石、隕石および半貴石の少なくとも１種を含み、
前記ガラスが、ホスフェートガラスを含み、
前記ガラスが、シリケートガラスを含まず、
前記石および前記ガラスの間の熱膨張率の差異が、３５×１０-7Ｋ-1未満であり、ここで、石についての熱膨張率が線膨張率であり且つ１０℃〜４０℃の温度範囲を使用して膨張計測曲線から算出され、ガラスについての熱膨張率が線膨張率であり且つ２０℃〜３００℃の温度範囲を使用して膨張計測曲線から算出され、且つ
前記マクロ複合材料が、有機樹脂、接着剤またはポリマーを含まない方法。
【請求項２】
前記石が砂岩を含み、且つ前記ガラスが、８５×１０-7Ｋ-1〜１３５×１０-7Ｋ-1の範囲の熱膨張率を有するか、或いは
前記石が玄武岩を含み、且つ前記ガラスが、３０×１０-7Ｋ-1〜７５×１０-7Ｋ-1の範囲の熱膨張率を有するか、或いは
前記石が珪化木を含み、且つ前記ガラスが、８５×１０-7Ｋ-1〜１３５×１０-7Ｋ-1の範囲の熱膨張率を有するか、或いは
前記石が三葉虫を含み、且つ前記ガラスが、８５×１０-7Ｋ-1〜１３５×１０-7Ｋ-1の範囲の熱膨張率を有するか、或いは
前記石が珪岩を含み、且つ前記ガラスが、９０×１０-7Ｋ-1〜１４０×１０-7Ｋ-1の範囲の熱膨張率を有する、
請求項１に記載の方法。
【請求項３】
前記石が、砂岩、珪化木、珪岩及び三葉虫の少なくとも１種を含む、請求項１又は２に記載の方法。
【請求項４】
前記ガラス中に前記石を分散または浸漬させる前に前記石を前処理することをさらに含み、且つ前記前処理が、１１００℃までの温度に前記石を予熱することを含む、請求項１〜３のいずれか一項に記載の方法。
【請求項５】
前記ガラス中に前記石を分散または浸漬させる時の前記ガラスの温度が、前記ガラスのＴgより少なくとも２０℃高いか、前記ガラスのＴgより少なくとも３０℃高いか、または前記ガラスのＴgより少なくとも４０℃高い、請求項１〜４のいずれか一項に記載の方法。
【請求項６】
前記ガラスが、ＺｎＯおよびＰ2Ｏ5を含む、請求項１〜５のいずれか一項に記載の方法。
【請求項７】
ＺｎＯおよびＰ2Ｏ5の組み合わせた質量パーセントが、少なくとも６０である、請求項６に記載の方法。
【請求項８】
前記ガラスが、Ｎａ2Ｏ、Ｋ2Ｏ、Ｌｉ2Ｏ、ＣａＯ、ＭｇＯおよびＢａＯの少なくとも１種、ならびにＡｌ2Ｏ3、ＴｉＯ2、ＣｅＯ2、ＺｒＯ2、Ｂｉ2Ｏ3およびＳｎＯ2の少なくとも１種を含み、且つΣ（ＺｎＯ、ＣａＯ、ＭｇＯ、ＢａＯ、Ｎａ2Ｏ、Ｋ2Ｏ、Ｌｉ2Ｏ）：Σ（Ｐ2Ｏ5、Ａｌ2Ｏ3、ＴｉＯ2、ＺｒＯ2、ＣｅＯ2、Ｂｉ2Ｏ3、ＳｎＯ2）のモル比が２：１であり、及び／或いは
前記ガラスが、１０〜１５モルパーセントの範囲のＺｎＯ、５０〜６２モルパーセントの範囲のＰ2Ｏ5、０〜２モルパーセントの範囲のＡｌ2Ｏ3、０〜５モルパーセントの範囲のＴｉＯ2、０〜２０モルパーセントの範囲のＮａ2Ｏ、０〜１５モルパーセントの範囲のＫ2Ｏ、０〜２５モルパーセントの範囲のＣａＯ、及び５〜３２モルパーセントの範囲のＦｅ2Ｏ3を含む、
請求項１〜７のいずれか一項に記載の方法。
【請求項９】
前記ガラスが、３８〜５０モルパーセントの範囲のＺｎＯ、２９〜３４モルパーセントの範囲のＰ2Ｏ5、０〜２０モルパーセントの範囲のＮａ2Ｏ、０〜２０モルパーセントの範囲のＫ2Ｏ、０〜２０モルパーセントの範囲のＬｉ2Ｏ、０〜５モルパーセントの範囲のＣａＯ、０〜５モルパーセントの範囲のＭｇＯ、０〜５モルパーセントの範囲のＢａＯ、０〜３モルパーセントの範囲のＡｌ2Ｏ3、０〜３モルパーセントの範囲のＢｉ2Ｏ3、０〜２モルパーセントの範囲のＣｅＯ2、０．１〜３モルパーセントの範囲のＴｉＯ2、及び０〜２モルパーセントの範囲のＳｎＯ2を含み、且つ前記ガラスが、Ｎａ2Ｏ＋Ｋ2Ｏ＋Ｌｉ2Ｏを１０〜２５モルパーセントの範囲で含み、ＣａＯ＋ＭｇＯ＋ＢａＯを０〜８モルパーセントの範囲で含み且つＡｌ2Ｏ3＋ＣｅＯ2＋ＴｉＯ2＋ＳｎＯ2を０．１〜１０モルパーセントの範囲で含むか、或いは
前記ガラスが、４５〜５２モルパーセントの範囲のＺｎＯ、３８〜４２モルパーセントの範囲のＰ2Ｏ5、０〜５モルパーセントの範囲のＮａ2Ｏ、０〜５モルパーセントの範囲のＫ2Ｏ、０〜５モルパーセントの範囲のＬｉ2Ｏ、０〜２モルパーセントの範囲のＡｌ2Ｏ3、０〜３モルパーセントの範囲のＢｉ2Ｏ3、０〜２モルパーセントの範囲のＣｅＯ2、３〜１０モルパーセントの範囲のＴｉＯ2及び０〜２モルパーセントの範囲のＳｎＯ2を含み、且つ前記ガラスがＮａ2Ｏ＋Ｋ2Ｏ＋Ｌｉ2Ｏを１〜６モルパーセントの範囲で含み且つＡｌ2Ｏ3＋ＣｅＯ2＋ＴｉＯ2＋ＳｎＯ2を３〜１０モルパーセントの範囲で含む、
請求項１〜７のいずれか一項に記載の方法。
【請求項１０】
０．１ｍｍ3より大きい体積を有するガラスを石中に分散させてマクロ複合材料を得ること；及び
前記マクロ複合材料を焼なましすること
を含む、マクロ複合材料の形成方法であって、
前記石が、火成岩、堆積岩、変成岩、珪化木、化石、隕石および半貴石の少なくとも１種を含み、
前記ガラスが、ホスフェートガラスを含み、
前記ガラスが、シリケートガラスを含まず、
前記石および前記ガラスの間の熱膨張率の差異が、３５×１０-7Ｋ-1未満であり、ここで、石についての熱膨張率が線膨張率であり且つ１０℃〜４０℃の温度範囲を使用して膨張計測曲線から算出され、ガラスについての熱膨張率が線膨張率であり且つ２０℃〜３００℃の温度範囲を使用して膨張計測曲線から算出され、且つ
前記マクロ複合材料が、有機樹脂、接着剤またはポリマーを含まない方法。
【請求項１１】
前記石が珪岩を含み、且つ前記珪岩がアベンチュリンを含む、請求項１〜１０のいずれか一項に記載の方法。
【請求項１２】
ガラス中に分散または浸漬させた石を含む、マクロ複合材料であって、
前記石が０．１ｍｍ3より大きい体積を有し、
前記マクロ複合材料が焼なましを受けており、
前記石が火成岩、堆積岩、変成岩、珪化木、化石、隕石および半貴石の少なくとも１種を含み、
前記ガラスが、ホスフェートガラスを含み、
前記ガラスが、シリケートガラスを含まず、
前記石および前記ガラスの間の熱膨張率の差異が、３５×１０-7Ｋ-1未満であり、ここで、石についての熱膨張率が線膨張率であり且つ１０℃〜４０℃の温度範囲を使用して膨張計測曲線から算出され、ガラスについての熱膨張率が線膨張率であり且つ２０℃〜３００℃の温度範囲を使用して膨張計測曲線から算出され、且つ
前記マクロ複合材料が、有機樹脂、接着剤またはポリマーを含まない、
前記マクロ複合材料。
【請求項１３】
前記石が、砂岩、珪化木、珪岩及び三葉虫の少なくとも１種を含む、請求項１２に記載のマクロ複合材料。
【請求項１４】
前記ガラスが、ＺｎＯおよびＰ2Ｏ5を含み、且つＺｎＯおよびＰ2Ｏ5の組み合わせた質量パーセントが、少なくとも６０である、請求項１２又は１３に記載のマクロ複合材料。
【請求項１５】
前記ガラスが、３８〜５０モルパーセントの範囲のＺｎＯ、２９〜３４モルパーセントの範囲のＰ2Ｏ5、０〜２０モルパーセントの範囲のＮａ2Ｏ、０〜２０モルパーセントの範囲のＫ2Ｏ、０〜２０モルパーセントの範囲のＬｉ2Ｏ、０〜５モルパーセントの範囲のＣａＯ、０〜５モルパーセントの範囲のＭｇＯ、０〜５モルパーセントの範囲のＢａＯ、０〜３モルパーセントの範囲のＡｌ2Ｏ3、０〜３モルパーセントの範囲のＢｉ2Ｏ3、０〜２モルパーセントの範囲のＣｅＯ2、０．１〜３モルパーセントの範囲のＴｉＯ2、及び０〜２モルパーセントの範囲のＳｎＯ2を含み、且つ前記ガラスが、Ｎａ2Ｏ＋Ｋ2Ｏ＋Ｌｉ2Ｏを１０〜２５モルパーセントの範囲で含み、ＣａＯ＋ＭｇＯ＋ＢａＯを０〜８モルパーセントの範囲で含み、且つＡｌ2Ｏ3＋ＣｅＯ2＋ＴｉＯ2＋ＳｎＯ2を０．１〜１０モルパーセントの範囲で含む、請求項１２又は１３に記載のマクロ複合材料。
【請求項１６】
前記ガラスが、４５〜５２モルパーセントの範囲のＺｎＯ、３８〜４２モルパーセントの範囲のＰ2Ｏ5、０〜５モルパーセントの範囲のＮａ2Ｏ、０〜５モルパーセントの範囲のＫ2Ｏ、０〜５モルパーセントの範囲のＬｉ2Ｏ、０〜２モルパーセントの範囲のＡｌ2Ｏ3、０〜３モルパーセントの範囲のＢｉ2Ｏ3、０〜２モルパーセントの範囲のＣｅＯ2、３〜１０モルパーセントの範囲のＴｉＯ2及び０〜２モルパーセントの範囲のＳｎＯ2を含み、且つ前記ガラスが、Ｎａ2Ｏ＋Ｋ2Ｏ＋Ｌｉ2Ｏを１〜６モルパーセントの範囲で含み且つＡｌ2Ｏ3＋ＣｅＯ2＋ＴｉＯ2＋ＳｎＯ2を３〜１０モルパーセントの範囲で含む、請求項１２又は１３に記載のマクロ複合材料。
【請求項１７】
前記石が珪岩を含み、且つ前記珪岩がアベンチュリンを含む、請求項１２〜１６のいずれか一項に記載の前記マクロ複合材料。
【手続補正２】
【補正対象書類名】明細書
【補正対象項目名】０１０８
【補正方法】変更
【補正の内容】
【０１０８】
いくつかの実施形態において、焼鈍し時間は、ガラス体積および／または石体積に関して選択されてよい。例えば、石が、ガラスの体積に対してより大きい場合、冷却のより遅い速度が示され得る。いくつかの実施形態において、マクロ複合材料は、少なくとも２時間、少なくとも２．５時間、少なくとも３時間、少なくとも３．５時間、または少なくとも４時間焼鈍しされ得る。いくつかの実施形態において、マクロ複合材料は、３時間まで、３．５時間まで、４時間まで、４．５時間まで、または５時間まで焼鈍しされ得る。
【手続補正３】
【補正対象書類名】明細書
【補正対象項目名】０２１０
【補正方法】変更
【補正の内容】
【０２１０】
本明細書に引用された全ての特許、特許出願および刊行物、ならびに電子的に入手可能な材料の全開示は、参照によって組み込まれる。本出願の開示と、参照によって本明細書に組み込まれるいずれの文献の開示との間にいずれかの不一致がある場合、本出願の開示が優先されるべきである。上記の詳細な説明および実施例は、理解を明らかにするためにのみ与えられた。それらから、不必要な制限は解釈されない。本発明は、示され、かつ記載された正確な詳細に制限されず、当業者に明らかな変形は、請求の範囲によって定義される本発明の範囲内に含まれるであろう。
なお、本発明としては、以下の態様も好ましい。
〔１〕  ０．１ｍｍ3より高いか、１ｍｍ3より高いか、１０ｍｍ3より高いか、１００ｍｍ3より高いか、１０００ｍｍ3より高いか、または１００００ｍｍ3より高い体積を有する石をガラス中に分散させること、または浸漬させることを含む、マクロ複合材料の形成方法であって、
前記マクロ複合材料が、有機樹脂、接着剤またはポリマーを含まない方法。
〔２〕  前記石が、０．１ｍｍ3より高い、１ｍｍ3より高い、１０ｍｍ3より高い、１００ｍｍ3より高い、１０００ｍｍ3より高い、または１００００ｍｍ3より高い体積を有する複数の小片を含む、〔１〕に記載の方法。
〔３〕  前記石が、グリット、砂利、粉末、チャンク、不規則形状または規則的幾何学形状の少なくとも１つを含む、〔１〕または〔２〕に記載の方法。
〔４〕  前記石が、合成石、火成岩、堆積岩、変成岩、珪化木、化石、隕石、宝石用原石、貴石および半貴石の少なくとも１種を含む、〔１〕〜〔３〕のいずれか一項に記載の方法。
〔５〕  前記石が、砂岩、玄武岩、珪化木、珪岩、斑れい岩、花こう岩、片麻岩、粘板岩、赤鉄鉱、合成フッ素雲母、三葉虫、サファイヤおよびルビーの少なくとも１種を含む、〔１〕〜〔４〕のいずれか一項に記載の方法。
〔６〕  前記石が、前記ガラス全体に分散される、〔１〕〜〔５〕のいずれか一項に記載の方法。
〔７〕  前記石が、前記ガラス中に完全に浸漬されるか、または部分的に浸漬される、〔１〕〜〔６〕のいずれか一項に記載の方法。
〔８〕  前記ガラスが、ホスフェートガラスを含む、〔１〕〜〔７〕のいずれか一項に記載の方法。
〔９〕  前記ガラスが、シリケートガラスを含まない、〔１〕〜〔８〕のいずれか一項に記載の方法。
〔１０〕  前記ガラスが、ＺｎＯおよびＰ2Ｏ5を含む、〔１〕〜〔９〕のいずれか一項に記載の方法。
〔１１〕  ＺｎＯ：Ｐ2Ｏ5のモル比が２：１である、〔１０〕に記載の方法。
〔１２〕  ＺｎＯおよびＰ2Ｏ5の組み合わせた質量パーセントが、少なくとも６０、少なくとも７０、少なくとも７５または少なくとも８０である、〔１０〕または〔１１〕に記載の方法。
〔１３〕  前記ガラスが、Ｎａ2Ｏ、Ｋ2Ｏ、Ｌｉ2Ｏ、ＣａＯ、ＭｇＯおよびＢａＯの少なくとも１種、ならびにＡｌ2Ｏ3、ＴｉＯ2、ＣｅＯ2、ＺｒＯ2、Ｂｉ2Ｏ3およびＳｎＯ2の少なくとも１種を含み、
かつΣ（ＺｎＯ、ＣａＯ、ＭｇＯ、ＢａＯ、Ｎａ2Ｏ、Ｋ2Ｏ、Ｌｉ2Ｏ）：Σ（Ｐ2Ｏ5、Ａｌ2Ｏ3、ＴｉＯ2、ＺｒＯ2、ＣｅＯ2、Ｂｉ2Ｏ2、ＳｎＯ2）のモル比が２：１である、〔１〕〜〔１０〕のいずれか一項に記載の方法。
〔１４〕  前記ガラスが、表１または表２に提供される範囲で、ＺｎＯ、Ｐ2Ｏ5、Ｎａ2Ｏ、Ｋ2Ｏ、Ｌｉ2Ｏ、Ａｌ2Ｏ3、Ｂｉ2Ｏ3、ＣｅＯ2、ＴｉＯ2およびＳｎＯ2を含む、〔１〕〜〔１３〕のいずれか一項に記載の方法。
〔１５〕  前記ガラスが、表１に提供される範囲で、ＣａＯ、ＭｇＯおよびＢａＯの少なくとも１種をさらに含む、〔１４〕に記載の方法。
〔１６〕  前記ガラスが、表３に提供される範囲で、ＺｎＯ、Ｐ2Ｏ5、Ａｌ2Ｏ3、ＴｉＯ2、Ｎａ2Ｏ、Ｋ2Ｏ、ＣａＯおよびＦｅ2Ｏ3を含む、〔１〕〜〔１０〕のいずれか一項に記載の方法。
〔１７〕  前記ガラスとの接触時における前記石の温度が、ガラス中に前記石を分散または浸漬させる時の前記ガラスのＴgよりも高い、〔１〕〜〔１６〕のいずれか一項に記載の方法。
〔１８〕  ガラス中に前記石を分散または浸漬させる時の前記ガラスの温度よりも高い温度まで前記石を予熱することをさらに含む、〔１〕〜〔１７〕のいずれか一項に記載の方法。
〔１９〕  前記石および前記ガラスの間の熱膨張率の差異が、３５×１０-7Ｋ-1未満、３０×１０-7Ｋ-1未満、２５×１０-7Ｋ-1未満、２０×１０-7Ｋ-1未満または１０×１０-7Ｋ-1未満である、〔１〕〜〔１８〕のいずれか一項に記載の方法。
〔２０〕  前記ガラスの熱膨張率が、少なくとも３０×１０-7Ｋ-1、少なくとも４０×１０-7Ｋ-1、少なくとも５０×１０-7Ｋ-1、少なくとも６０×１０-7Ｋ-1、少なくとも７０×１０-7Ｋ-1、少なくとも８０×１０-7Ｋ-1、少なくとも９０×１０-7Ｋ-1、少なくとも１００×１０-7Ｋ-1、少なくとも１１０×１０-7Ｋ-1、少なくとも１２０×１０-7Ｋ-1、または少なくとも１３０×１０-7Ｋ-1である、〔１〕〜〔１９〕のいずれか一項に記載の方法。
〔２１〕  前記石が砂岩を含み、かつ前記ガラスが、８５×１０-7Ｋ-1〜１３５×１０-7Ｋ-1の範囲の熱膨張率を有し得る、〔１〕〜〔２０〕のいずれか一項に記載の方法。
〔２２〕  玄武岩および前記ガラスが、３０×１０-7Ｋ-1〜７５×１０-7Ｋ-1の範囲の熱膨張率を有する、〔１〕〜〔２０〕のいずれか一項に記載の方法。
〔２３〕  前記石が珪化木を含み、かつガラスが、８５×１０-7Ｋ-1〜１３５×１０-7Ｋ-1の範囲の熱膨張率を有する、〔１〕〜〔２０〕のいずれか一項に記載の方法。
〔２４〕  前記石が三葉虫を含み、かつガラスが、８５×１０-7Ｋ-1〜１３５×１０-7Ｋ-1の範囲の熱膨張率を有する、〔１〕〜〔２０〕のいずれか一項に記載の方法。
〔２５〕  前記石が珪岩を含み、かつガラスが、９０×１０-7Ｋ-1〜１４０×１０-7Ｋ-1の範囲の熱膨張率を有する、〔１〕〜〔２０〕のいずれか一項に記載の方法。
〔２６〕  前記珪岩がアベンチュリンを含む、〔２５〕に記載の方法。
〔２７〕  前記マクロ複合材料が、第２のガラスを含む、〔１〕〜〔２６〕のいずれか一項に記載の方法。
〔２８〕  前記ガラスがフロートガラスを含み、かつそのリトルトン（Ｌｉｔｔｌｅｔｏｎ）軟化点（ＴLit）における前記第２のガラスの温度が、前記フロートガラスのガラス転移点（Ｔg）未満である、〔２７〕に記載の方法。
〔２９〕  そのリトルトン（Ｌｉｔｔｌｅｔｏｎ）軟化点（ＴLit）における前記第２のガラスの温度が、５５０℃までである、〔２８〕に記載の方法。
〔３０〕  前記ガラスが、可視スペクトルの範囲内で吸収ベルトを有する元素を含む、〔１〕〜〔２９〕のいずれか一項に記載の方法。
〔３１〕  前記ガラス中で前記石を分散または浸漬させる前に前記石を前処理することをさらに含み、前記前処理が、３００℃まで、４００℃まで、５００℃まで、５２０℃まで、５４０℃まで、５６０℃まで、５８０℃まで、６００℃まで、７００℃まで、８００℃まで、９００℃まで、１０００℃まで、または１１００℃までの温度に前記石を予熱することを含む、〔１〕〜〔３０〕のいずれか一項に記載の方法。
〔３２〕  前記ガラス中で前記石を分散または浸漬させる直前に前記石を予熱する、〔３１〕に記載の方法。
〔３３〕  前記ガラスが、キャスティング、吹込み、圧押または回転によって形成される、〔１〕〜〔３２〕のいずれか一項に記載の方法。
〔３４〕  前記ガラスが、粉末または粉砕ガラスの焼結によって形成される、〔１〕〜〔３３〕のいずれか一項に記載の方法。
〔３５〕  前記ガラス中で前記石を分散または浸漬させた後に前記ガラスを焼鈍しすることをさらに含む、〔１〕〜〔３４〕のいずれか一項に記載の方法。
〔３６〕  前記焼鈍し温度が、３３０℃、３４０℃、３５０℃、３６０℃、３７０℃、３８０℃、３９０℃または４００℃である、〔３５〕に記載の方法。
〔３７〕  前記ガラス中で前記石を分散または浸漬させた時の前記ガラスの温度が、前記ガラスのＴgより少なくとも２０℃高いか、前記ガラスのＴgより少なくとも３０℃高いか、または前記ガラスのＴgより少なくとも４０℃高い、〔１〕〜〔３６〕のいずれか一項に記載の方法。
〔３８〕  ０．１ｍｍ3より高いか、１ｍｍ3より高いか、１０ｍｍ3より高いか、１００ｍｍ3より高いか、１０００ｍｍ3より高いか、または１００００ｍｍ3より高い体積を有するガラスを石中に分散させること、または浸漬させることを含む、マクロ複合材料の形成方法であって、
前記マクロ複合材料が、有機樹脂、接着剤またはポリマーを含まない方法。
〔３９〕  前記石が、ガラスで充てんされ得る空隙または凹形領域を含み、かつ石中にガラスを分散または浸漬させることが、前記空隙または凹形領域をガラスで充てんすることを含む、〔３８〕に記載の方法。
〔４０〕  少なくとも１つの空隙または凹形領域が、少なくとも１ｍｍの直径を有する、〔３９〕に記載の方法。
〔４１〕  前記ガラスが、粉末または粉砕ガラスの焼結によって形成される、〔１〕〜〔４０〕のいずれか一項に記載の方法。
〔４２〕  前記石中で前記ガラスを分散または浸漬させた後に前記ガラスを焼鈍しすることをさらに含む、〔３８〕〜〔４１〕のいずれか一項に記載の方法。
〔４３〕  前記焼鈍し温度が、３３０℃、３４０℃、３５０℃、３６０℃、３７０℃、３８０℃、３９０℃または４００℃である、〔４２〕に記載の方法。
〔４４〕  石およびガラスを含む組成物であって、
前記ガラスが、ＺｎＯおよびＰ2Ｏ5を含み、
かつ前記石を前記ガラス中で分散または浸漬させ、かつ
前記石が、０．１ｍｍ3より高いか、１ｍｍ3より高いか、１０ｍｍ3より高いか、１００ｍｍ3より高いか、１０００ｍｍ3より高いか、または１００００ｍｍ3より高い体積を有する、組成物。
〔４５〕  前記石が、０．１ｍｍ3より高いか、１ｍｍ3より高いか、１０ｍｍ3より高いか、１００ｍｍ3より高いか、１０００ｍｍ3より高いか、または１００００ｍｍ3より高い体積を有する複数の小片を含む、〔４４〕に記載の組成物。
〔４６〕  前記石が、グリット、砂利、粉末、チャンク、不規則形状または規則的幾何学形状の少なくとも１つを含む、〔４４〕または〔４５〕に記載の組成物。
〔４７〕  前記石が、合成石、火成岩、堆積岩、変成岩、珪化木、化石、隕石、宝石用原石、貴石および半貴石の少なくとも１種を含む、〔４４〕〜〔４６〕のいずれか一項に記載の組成物。
〔４８〕  前記石が、前記ガラス全体に分散される、〔４４〕〜〔４７〕のいずれか一項に記載の組成物。
〔４９〕  前記石が、前記ガラス中に完全に浸漬される、〔４４〕〜〔４８〕のいずれか一項に記載の組成物。
〔５０〕  前記ガラスが、ホスフェートガラスを含む、〔４４〕〜〔４９〕のいずれか一項に記載の組成物。
〔５１〕  前記ガラスが、シリケートガラスを含まない、〔４４〕〜〔５０〕のいずれか一項に記載の組成物。
〔５２〕  前記ガラスが、２：１のＺｎＯ：Ｐ2Ｏ5のモル比を有する、〔４４〕〜〔５１〕のいずれか一項に記載の組成物。
〔５３〕  ＺｎＯおよびＰ2Ｏ5の組み合わせた質量パーセントが、少なくとも６０、少なくとも７０、少なくとも７５または少なくとも８０である、〔４４〕〜〔５２〕のいずれか一項に記載の組成物。
〔５４〕  前記ガラスが、Ｎａ2Ｏ、Ｋ2Ｏ、Ｌｉ2Ｏ、ＣａＯ、ＭｇＯおよびＢａＯの少なくとも１種、ならびにＡｌ2Ｏ3、ＴｉＯ2、ＣｅＯ2、ＺｒＯ2、Ｂｉ2Ｏ3およびＳｎＯ2の少なくとも１種を含み、
かつΣ（ＺｎＯ、ＣａＯ、ＭｇＯ、ＢａＯ、Ｎａ2Ｏ、Ｋ2Ｏ、Ｌｉ2Ｏ）：Σ（Ｐ2Ｏ5、Ａｌ2Ｏ3、ＴｉＯ2、ＺｒＯ2、ＣｅＯ2、Ｂｉ2Ｏ2、ＳｎＯ2）のモル比が２：１である、〔５３〕に記載の組成物。
〔５５〕  前記ガラスが、表１または表２に提供される範囲で、ＺｎＯ、Ｐ2Ｏ5、Ｎａ2Ｏ、Ｋ2Ｏ、Ｌｉ2Ｏ、Ａｌ2Ｏ3、Ｂｉ2Ｏ3、ＣｅＯ2、ＴｉＯ2およびＳｎＯ2を含む、〔４４〕〜〔５１〕のいずれか一項に記載の組成物。
〔５６〕  前記ガラスが、表１に提供される範囲で、ＣａＯ、ＭｇＯおよびＢａＯの少なくとも１種をさらに含む、〔５５〕に記載の組成物。
〔５７〕  前記ガラスが、表３に提供される範囲で、ＺｎＯ、Ｐ2Ｏ5、Ａｌ2Ｏ3、ＴｉＯ2、Ｎａ2Ｏ、Ｋ2Ｏ、ＣａＯおよびＦｅ2Ｏ3を含む、〔４４〕〜〔５１〕のいずれか一項に記載の組成物。
〔５８〕  ０．１ｍｍ3より高いか、１ｍｍ3より高いか、１０ｍｍ3より高いか、１００ｍｍ3より高いか、１０００ｍｍ3より高いか、または１００００ｍｍ3より高い体積を有する石をガラス中に分散させること、または浸漬させることと、
前記ガラス中で前記石を分散または浸漬させた後に前記ガラスを焼鈍しすることと
を含む方法によって調製された、有機樹脂、接着剤またはポリマーを含まないマクロ複合材料。
〔５９〕  前記ガラス中で前記石を分散または浸漬させた時の前記ガラスの温度が、前記ガラスのＴgより少なくとも２０℃高いか、前記ガラスのＴgより少なくとも３０℃高いか、または前記ガラスのＴgより少なくとも４０℃高い、〔５８〕に記載のマクロ複合材料。
〔６０〕  前記ガラス中で前記石を分散または浸漬させる時の前記石の温度が、３００℃まで、４００℃まで、５００℃まで、５２０℃まで、５４０℃まで、５６０℃まで、５８０℃まで、６００℃まで、７００℃まで、８００℃まで、９００℃まで、１０００℃まで、または１１００℃までである、〔５８〕または〔５９〕に記載のマクロ複合材料。